ПОЛИЭТИЛЕНОВАЯ ФОРМОВОЧНАЯ КОМПОЗИЦИЯ ДЛЯ ПРОИЗВОДСТВА ЛИТЫХ ПОД ДАВЛЕНИЕМ ОБРАБОТАННЫХ ДЕТАЛЕЙ

3
3
3
1. Полиэтиленовая формовочная композиция, которая имеет полимодальное молекулярно-массовое распределение и содержит от 25 до 50 вес.% этиленового гомополимера А с низкой молекулярной массой, от 28 до 50 вес.% этиленового сополимера В с высокой молекулярной массой и от 15 до 40 вес.% этиленового сополимера С с ультравысокой молекулярной массой, причем все проценты основаны на общей массе формовочной композиции, и имеет плотность при температуре 23°С в диапазоне от 0,940 до 0,957 г/см, MFR (190°С/2,16 кг) в диапазоне от 0,5 до 4 дг/мин и коэффициент вязкости VN смеси этиленового гомополимера А, сополимера В и этиленового сополимера С, измеренный в соответствии с ISO/R 1191 в декалине при температуре 135°С, в диапазоне от 150 до 300 см/г.
2. Полиэтиленовая формовочная композиция по п.1, в которой этиленовый сополимер В с высокой молекулярной массой и этиленовый сополимер С с ультравысокой молекулярной массой являются сополимерами этилена и, по меньшей мере, дополнительного олефина, имеющего от 4 до 8 атомов углерода.
3. Полиэтиленовая формовочная композиция по п.2, в которой олефин включает 1-бутен, 1-пентен, 1-гексен, 1-октен, 4-метил-1-пентен или их комбинацию.
4. Полиэтиленовая формовочная композиция по п.1, в которой сополимер В с высокой молекулярной массой содержит, по меньшей мере, один сомономер в количестве от 1 до 10 вес.%, основанных на массе сополимера В.
5. Полиэтиленовая формовочная композиция по п.1, в которой сополимер С с ультравысокой молекулярной массой содержит, по меньшей мере, один сомономер в количестве от 1 до 10 вес.%, основанных на массе сополимера С.
3
3
6. Полиэтиленовая формовочная композиция по п.1, в которой коэффициент вязкости VN, измеренный в соответствии с ISO/R 1191 в декалине при температуре 135°С, находится в диапазоне от 150 до 280 см/г.
7. Полиэтиленовая формовочная композиция по п.1, в которой полиэтиленовую формовочную композицию получают путем многостадийной реакционной последовательности, включающей последовательные стадии полимеризации.
1
3
8. Полиэтиленовая формовочная композиция по п.7, в которой коэффициент вязкости VN, измеренный для этиленового гомополимера А с низкой молекулярной массой после первой стадии полимеризации, находится в диапазоне от 50 до 150 см/г.
2
3
9. Полиэтиленовая формовочная композиция по п.7 или 8, в которой коэффициент вязкости VN, измеренный для смеси этиленового гомополимера А с низкой молекулярной массой плюс этиленового сополимера В с высокой молекулярной массой после второй стадии полимеризации, находится в диапазоне от 70 до 180 см/г.
10. Способ получения полиэтиленовой формовочной композиции по одному или нескольким из пп.1-9, в котором трехстадийную полимеризацию мономеров проводят в суспензии при температурах в диапазоне от 70 до 90°С, давлении от 2 до 10 бар и в присутствии катализатора Циглера, который состоит из соединения переходного металла и алюминийорганического соединения, с молекулярной массой полиэтилена, получающегося на каждой стадии, регулируемой в каждом случае при помощи водорода.
11. Применение формовочной композиции по одному или нескольким из пп.1-9 для производства литых под давлением обработанных деталей.
12. Обработанная деталь, изготовленная методом литья под давлением, содержащая полиэтиленовую формовочную композицию по одному или нескольким из пп.1-9.